Brevet FR2985380A1 — publié le 20130705

DISPOSITIF OLED A EMISSION PAR L'ARRIERE La présente invention a pour objet un dispositif à diode électroluminescent organique à émission par l'arrière. Les systèmes électroluminescents organiques connus ou OLED (pour « Organic Light Emitting Diodes » en anglais) comportent un empilement de couches électroluminescentes organiques alimentées en électricité par des électrodes l'encadrant sous forme de couches minces électroconductrices. Lorsqu'une tension est appliquée entre les deux électrodes, le courant électrique traverse la couche organique, générant ainsi de la lumière par électroluminescence. Dans un dispositif OLED à émission par l'arrière (bottom OLED en anglais), l'électrode supérieure, ou cathode, est une couche métallique réfléchissante typiquement avec résistance par carré inférieure ou égale à 0,1 Q/carré et l'électrode inférieure ou anode, est une couche transparente, déposée sur un substrat verre ou plastique laissant passer la lumière émise, de résistance par carré de plusieurs ordres de grandeurs supérieures. Le document W099/02017 constate qu'une très grande différence de résistance par carré entre l'anode et la cathode conduit à la fois une inhomogénéité de la luminance, une diminution de la durée et de la fiabilité, tout particulièrement pour des dispositifs de grandes tailles. Aussi, il propose un dispositif à diode électroluminescente organique avec une anode transparente de résistance par carré donnée R1 et une cathode avec une résistance par carré R2 donnée proche, le ratio r = R2/R1 étant compris entre 0,3 et 3. A titre d'exemple, l'anode est une couche d'ITO de résistance par carré 10 ohms et la cathode est une couche mince d'ytterbium de résistance par carré 9,9 ohms soit r autour de 1. Le gain en homogénéité n'est cependant pas encore optimal et même n'est pas certain pour toutes les configurations d'OLED. Aussi, la présente invention a tout d'abord pour objet un dispositif à diode électroluminescent organique, dit OLED, comportant un substrat transparent avec une première face principale comportant un empilement comprenant dans cet ordre en partant de ladite première face : - (directement sur la première face ou sur une sous couche par exemple) une électrode inférieure formant anode, qui est transparente, comportant de préférence au moins une couche électroconductrice, anode de résistance par carré donnée R1, notamment R1 inférieure à 30 Ohm/carré voire inférieure ou égale à 15 Ohm/carré ou même 10 Ohm/carré, l'anode ayant une surface anodique donnée, la dimension caractéristique de la surface anodique étant de préférence d'au moins 2 cm, voire 5 cm, - un système électroluminescent organique au-dessus de l'anode, - une électrode supérieure formant cathode, au-dessus du système électroluminescent organique (voire directement sur le système), comportant de préférence une couche électroconductrice, cathode de résistance par carré donnée R2, cathode de préférence d'épaisseur donnée constante, avec un ratio r = R2/R1 allant de 0, 1 à 5 l'anode, le système électroluminescent organique et la cathode définissant ainsi une zone commune dite active (correspondant à la surface éclairante moins des éventuels contacts d'anode internes, si trop opaques). Le dispositif OLED comporte en outre : le long d'un premier bord de la zone active, tout le long par exemple du premier bord, ou encore le long d'un groupe de bords adjacents, un premier contact électrique d'anode adapté, voire plusieurs contacts électriques d'anode adaptés, notamment en périphérie interne et/ou externe de la zone active, un premier contact électrique de cathode, qui est décalé du ou des contacts électriques d'anode adaptés, contact de cathode de surface donnée, dite surface de contact. Pour (la majorité voire 80% ou au mieux pour) tout point B1 de chaque contact d'anode adapté, en définissant une distance D1 entre ledit point B1 et le point Cl de la surface de contact le plus proche dudit point B1, et en définissant une distance Ll entre ledit point B1 et un point X1 d'un deuxième bord de la zone active opposée au premier bord 21, en passant par C1, alors on définit les critères suivants : - si 0,1 É r Un tel dispositif est apte à être connecté en série par l'agencement des contacts de cathode et d'anode notamment. L'invention a également pour objet un dispositif à diode électroluminescent organique, dit OLED, comportant un substrat transparent avec une première face principale comportant un nombre n supérieur à 1 d'empilements, chaque empilement comprenant dans cet ordre en partant de ladite première face : une électrode inférieure formant anode, qui est transparente, comportant de préférence au moins une couche électroconductrice, anode de résistance par carré donné R1, un système électroluminescent organique au-dessus de l'anode, - une électrode supérieure formant cathode, au dessus du système électroluminescent organique et comportant de préférence une couche électroconductrice, cathode de résistance par carré donnée R2 de préférence d'épaisseur donnée constante, le ratio r = R2/R1 allant de 0,1 à 5 l'anode, le système électroluminescent organique et la cathode définissant ainsi une zone commune dite active, les empilements étant connectés en série, ou aptes à être connectés en série (par l'agencement des contacts de cathode ou d'anode notamment...) et pour au moins l'un des empilements, de préférence pour la majorité voire chacun des n empilements, le dispositif OLED comportant : - le long d'un premier bord de la zone active, un premier contact électrique d'anode adapté voire plusieurs contacts électriques d'anode adaptés, - un premier contact électrique de cathode, qui est décalé du ou des contacts électriques d'anode adaptés, contact de cathode de surface donnée, dite surface de contact, pour (la majorité voire 80% ou au mieux pour) tout point B1 de chaque contact d'anode adapté, en définissant une distance D1 entre ledit point B1 et le point Cl de la surface de contact le plus proche dudit point B, et en définissant une distance Ll entre ledit point B1 et un point X1 d'un deuxième bord de la zone active opposé au premier bord, en passant par C1, alors on définit les critères suivants : - si 0,1 r 1,75 alors 20(Yo Enfin, le dispositif OLED, comporte au-dessus du système électroluminescent organique, en s'éloignant de la première face, un réflecteur couvrant la zone active. Aussi pour 0,1 r On obtient ainsi une différence de potentiels la plus constante possible entre la cathode et l'anode sur toute la surface éclairante. D1 peut être constant quelque soit le point B1 ou varier tout en restant avec le ratio D1/L1 selon l'invention qui dépend drastiquement du choix du ratio r. Le premier contact de cathode peut s'étendre dans la zone active vers les bords de la zone active au moins en direction du ou des contacts d'anode adaptés. La limite éventuelle supérieure de D1/L1 rappelle que le premier contact de cathode selon l'invention s'écarte alors d'un contact de type ponctuel. Un contact de cathode laissant alors une part de la zone centrale de la zone active inhomogène n'est pas conforme à l'invention. On peut citer comme contre exemples : - un contact de cathode en plusieurs morceaux trop espacés entre eux dans la zone centrale de la zone active, - un contact de cathode creux formant un cadre ou un anneau trop fin. Un autre contre exemple de contact de cathode (non conforme à l'invention) serait en outre un réseau de contacts résistifs ou même adaptés, tel qu'une grille ou des bandes parallèles, occupant seulement la périphérie interne de la zone active (de largeur D1) ou l'ensemble de la zone active. Le contact de cathode selon l'invention ne reproduit pas forcément la symétrie de la zone active. La surface de contact peut être une surface pleine, une surface en grille (agencée pour maintenir un équipotentiel). La surface de contact (sensiblement) pleine (notamment une couche déposée sur l'anode) peut présenter des discontinuités de surface, mais inaptes à perturber sa fonction d'équipotentiel. Et, comme déjà indiqué, de préférence la surface de contact pleine n'est pas de type creuse. On préfère en outre que la zone active soit de type pleine. Le contact de cathode peut être autosupporté et rapporté sur la cathode par exemple un ensemble de fils, en nappe, etc. De préférence l'épaisseur du premier contact de cathode est constante. Le premier contact adapté quant à lui peut être une couche pleine ou de type maillage (grille resserrée formant une bande..), voire un ensemble de contacts d'anode ponctuels suffisamment proches pour répartir le courant, par exemple éloignés de moins de quelques mm. L'expression « le long d'un premier bord » est à interpréter au sens large, le ou les contacts d'anode adaptés pouvant suivre le contour du premier bord (en interne ou en la dénomination « deuxième bord opposé au premier bord est prise au sens large et incorpore deux zones opposées d'une zone active arrondie (disque, contour ovoïde, etc). Le premier contact adapté, notamment sensiblement rectiligne, peut être périphérique, périphérique pris au sens large donc - en périphérie externe au premier bord, - couvert par le système électroluminescent (et par la cathode au-dessus) et est passivée par une couche de passivation, telle que du polyimide, donc (au moins en partie) en périphérie interne du premier bord. Le premier contact adapté périphérique externe et/ou le ou les deuxièmes contacts d'anode adaptés périphériques externes éventuels sont de préférence à une distance W inférieure à LJ10 voire à L/20 du premier bord où L est la distance entre premier et deuxième bord, de préférence constante. De préférence le premier contact adapté qui est périphérique (comme le ou les deuxièmes contacts d'anode adaptés périphérique éventuels) longe sensiblement la périphérie (interne ou externe) du premier bord, et est à distance constante (ou à peu près) de la périphérie de la zone active. Le premier contact adapté périphérique, externe et/ou interne, est de préférence à une distance inférieure à 10 mm, voire inférieure ou égale à 5 mm du premier bord et voire est (en partie) sur le premier bord de la zone active (en dépassant de part et d'autre). Le premier voire les autres contacts d'anode adaptés périphérique éventuels d'anode périphérique (externe et/ou interne) sont de préférence à une distance (constante de préférence) inférieure à 10 mm voire à 5 mm du premier bord, et voire sont (en partie) sur le premier bord de la zone active (en dépassant de part et d'autre). Le premier contact adapté peut être sur ou sous l'anode. Le premier et/ou le ou les deuxièmes contacts d'anode adaptés (notamment périphériques) éventuels peuvent sensiblement être rectilignes, être courbes.... Typiquement la largeur d'un contact d'anode adapté (étendu voire ponctuel) est de l'ordre du cm. Il n'y a probablement pas de lumière sortante dans la zone active dotée du premier contact d'anode adapté, car ce dernier est trop opaque. Par ailleurs, contrairement à l'art antérieur précité, on préserve, via le réflecteur selon l'invention, un niveau de luminance acceptable. Typiquement le réflecteur peut avoir une réflexion lumineuse RL (vers le système organique) d'au moins 80 %. Le système électroluminescent organique est au-dessus de l'anode : - notamment directement sur l'anode, en intégrant dans la fonction anode aussi une planarisation éventuelle électroconductrice, - ou encore directement sur une passivation de contact d'anode adapté interne à la zone active (comme discuté plus tard), - notamment directement sur l'anode, en intégrant dans la fonction anode aussi une planarisation éventuelle électroconductrice, - ou encore directement sur une passivation de contact d'anode résistif interne à la zone active (comme discuté plus tard). Typiquement, le substrat revêtu de l'anode (anode directement sur le substrat ou séparée par une couche par exemple pour l'extraction de lumière) peut avoir une transmission lumineuse d'au moins 70%. Selon l'invention, on entend par couche mince, une couche (mono ou multicouche en l'absence de précision) d'épaisseur inférieure au micron, voire à 500 nm, voire à 100 nm. Selon l'invention, on entend par couche une monocouche ou multicouche, ceci en l'absence de précision. La cathode est de préférence d'épaisseur donnée constante notamment avec une tolérance en fonction du procédé de fabrication, par exemple ± 10% pour un dépôt type couche mince. L'OLED selon l'invention tout particulièrement destinée à l'éclairage aussi la dimension caractéristique, i. e. la plus grande dimension, telle que la longueur ou le diamètre, de la zone active peut être d'au moins 10 cm voire 15 cm. La cathode étant alimentée électriquement à un potentiel Vc, telle que la différence de potentiel(s) entre anode et cathode est apte pour l'éclairage, notamment Vc est à la masse. On considère qu'une cathode épaisse classique est idéale, c'est-à-dire qu'elle forme en elle-même un contact de cathode (équipotentiel en tout point de la cathode). L'invention se distingue d'une telle cathode de part l'augmentation de la résistance par carré de la cathode R2 et des critères sur la surface de contact. Le contact de cathode est au-dessus de la zone active, notamment si 1,75 5 r ou le contact de cathode peut être en dehors de la zone active si r Naturellement on préférera : si 0,1 5 r' Les contacts résistifs sont de résistance telle qu'en fonctionnement, certains points du contact résistif sont à un potentiel Vr distinct du potentiel du contact d'anode adapté de plus de 5 % en relation absolue, voire au moins 10% ou même 20%. La résistance globale de l'anode peut ainsi se définir comme la mise en parallèle de la résistance des contacts résistifs avec la résistance de la couche d'anode transparente. Le contact résistif peut être en un même matériau que le contact adapté, mais beaucoup plus fin par exemple de moins de 1 mm. A des fins esthétiques, on peut préférer un dispositif OLED dénué d'un ou de plusieurs contacts d'anode adaptés dans la zone active, voire même dénué d'un ou de plusieurs de contacts résistifs d'anode (même si assez fins en général) dans la zone active. Un contact d'anode (adapté ou résistif) peut être sous forme de couche d'épaisseurs comprises entre 0,2 à 10 pm et de préférence sous forme d'une monocouche en l'un des métaux suivants : Mo, Al, Cr, Nb ou en alliage tel que MoCr, AINb ou sous forme d'une multicouche telle que Mo/Al/Mo ou Cr/Al/Cr. Il peut aussi s'agir d'un bus bar à l'argent sérigraphié (émail à l'argent) ou déposé par jet d'encre. Il est déjà connu d'abaisser R1 de l'anode par un maillage assez fin de contacts électriques résistifs, typiquement un réseau métallique carré ou nid d'abeille sur l'anode. Les brins sont de l'ordre de 50 à 100 pm de large et le pas du réseau est en général de 1/5 mm, ce qui donne un taux d'occultation entre 1 et 5 %. R1' peut varier de 0,5 à 5 Ohms par exemple. En pratique, on utilise une multicouche Mo ou Cr (100 nm)/AI (500 nm à 1000 nm)/Mo ou Cr (100 nm) est déposée par exemple sur l'ITO de 140 nm. Cette multicouche est ensuite gravée chimiquement, avec un procédé de photolithographie en général, pour former les contacts résistifs et éventuellement les contacts d'anode adaptés en la même matière mais plus larges. Ainsi, au niveau de l'anode, tout se passe comme si l'on avait une anode de résistance équivalente à la mise en parallèle de l'anode et du ou des contacts d'anode résistifs. On a alors une tension dans les contacts résistifs d'anode qui va diminuer progressivement à mesure qu'on s'éloigne des bords de l'OLED. De la même manière, il peut y avoir un ou plusieurs contacts résistifs de cathode, par exemple en couche électroconductrice, reliés au premier contact de cathode, contacts résistifs éventuellement interconnectés et notamment répartis sur l'ensemble de la zone entre le premier contact de cathode et les bords de l'OLED. Dans ce cas, R2 correspond à la résistance par carré équivalente de l'ensemble cathode et contact(s) résistif(s). Les contacts résistifs sont par exemple de résistance telle qu'en fonctionnement, certains points du contact résistif sont à un potentiel Vr distinct du potentiel du premier contact de cathode V de plus de 2 % en relation absolue, voire au moins 4% ou même 10 8%. Le premier contact d'anode adapté peut être un contact étendu, notamment unique ou le premier contact d'anode adapté est un contact de type ponctuel, et des autres contacts d'anode adaptés de type ponctuel sont répartis sur le premier bord. Le premier bord et le deuxième bord sont de préférence les bords 15 longitudinaux (les plus longs) de la zone active. On préfère qu'il n'y ait pas de contacts d'anode adaptés sur les bords adjacents au premier et au deuxième bord. On préfère que le ou les contacts d'anode adaptés s'étendent sur (au moins) un premier bord sur une distance inférieure à la moitié de la zone active. Pour une zone active de type carrée ou un rectangle, on préfère que le ou 20 les contacts d'anode adaptés s'étendent sur un seul bord de préférence le plus long. Si le contact de cathode est externe, sa forme importe moins. De préférence il est à proximité (voire est en contact avec le deuxième bord) et longe le deuxième bord. Pour une zone active ronde, le contact d'anode et le contact de cathode sont 25 de type parenthèse si le contact de cathode est externe. Ou le contact d'anode est en C et le contact de cathode interne est en C, notamment à distance constante du C du contact d'anode. On évite une forme de zone active de type triangle les premier et deuxième bords étant « trop » adjacents.On préfère une zone active de type symétrique. 30 Le ou les zones actives peuvent former des bandes, carrées ou rectangulaires, des bandes sensiblement rectilignes, parallèles ou courbes. Dans le cas de n empilements, les zones actives sont par exemple alignées suivant au moins une direction donnée A dite de connexion, ou encore s'étendent selon une autre forme telle qu'un soleil... Les zones actives des n empilements, notamment pleines, sont de préférence de tailles similaires, notamment égales à une surface S±10% et de préférence les zones actives sont de formes similaires. La distance entre le premier bord et le deuxième bord est de préférence sensiblement constante, par exemple vaut une valeur G±10%. L'espacement entre les zones actives est de préférence minimisé à moins de 500 pm, notamment entre 100 et 500 pm. Entre les zones actives, on peut prolonger le réflecteur. A l'état off, on peut s'arranger pour que le réflecteur forme un miroir sur l'ensemble des n empilements (donc sans discontinuités). Les zone actives sont de préférence des formes géométriques, des pavages (rectangle, carré, nid d'abeille..). Par ailleurs, du fait de l'adaptation de R2, la cathode peut être transparente ou semi-réfléchissante, notamment de réflexion RL inférieure à 80%, voire inférieure ou égale à 60%, voire 50%. La cathode laisse passer la lumière émise, de préférence sans trop absorber. Dans une première configuration (avec la cathode transparente ou semitransparente), le réflecteur peut comporter un élément couvrant réfléchissant de préférence métallique, notamment en couche(s) (mince(s)), au-dessus de la cathode en s'éloignant de la première face principale, l'élément couvrant étant séparé de la cathode par un élément isolant électrique, notamment en couche, dit intercalaire. Le premier contact de cathode, adjacent à l'intercalaire, peut aussi faire partie du réflecteur et est de préférence en contact voire électriquement couplé à l'élément couvrant réfléchissant. L'élément couvrant réfléchissant peut être : - une couche, déposée par dépôt physique en phase vapeur sur l'intercalaire, ou sur une face interne d'un contre élément (verre, film plastique..) rapporté contre l'intercalaire (en contact optique de préférence), une feuille métallique : Cu, Inox, Alu, Ag ... L'élément couvrant réfléchissant, de préférence à couche, est à base d'au moins un métal choisi parmi Al, Ag, Cu, Mo, Cr. L'intercalaire peut être choisi pour laisser passer la lumière émise, de préférence sans trop absorber. Par exemple l'intercalaire est transparent, de préférence de TL > 90 %, et peu absorbant notamment A L'intercalaire peut être : - une couche déposée sur la cathode couche mince déposée par dépôt physique en phase vapeur, voire une colle si le réflecteur est une plaque (inox etc) ... - de l'air, le réflecteur étant écarté par des espaceurs, périphériques à la zone active, - un film rapporté, par exemple un intercalaire de feuilletage (type PVB) et le réflecteur est par exemple un substrat verre avec une couche réfléchissante. L'intercalaire de préférence comprend voire est constitué d'une (mono)couche (notamment d'épaisseur inférieure à 100 nm, épaisseur ajustée en fonction de son absorption) qui est o minérale, de préférence choisie parmi un nitrure, un oxyde, un oxynitrure, par exemple un nitrure de silicium, o ou une résine par exemple identique à la résine de passivation des bords d'OLED, notamment en polyimide, o et/ou éventuellement est diffusante, par exemple par ajout de particules diffusantes notamment minérales dans un liant notamment minéral. De préférence, dans cette première configuration, le premier contact de cathode comprend une couche à base du même matériau que l'élément couvrant métallique, de préférence qui est une couche à base d'aluminium. Le contact de cathode peut être : - une couche déposée sur la cathode : colle conductrice, couche déposée par jet d'encre ou sérigraphie selon la forme souhaitée, couche mince déposée par PVD et si nécessaire patternée, une brasure voire une soudure ... - et /ou un film rapporté avec la forme prédéterminée : clinquant ... Le contact de cathode, de préférence à couche, est à base d'au moins un métal de préférence choisi parmi Al, Ag, Cu, Mo, Cr. Notamment, le contact de cathode et l'élément couvrant peuvent être formés par une couche continue, notamment sur l'intercalaire (en couche) et la cathode. De préférence le contact de cathode, voire la couche continue, est à base du même matériau que la cathode, notamment l'aluminium. De cette manière à l'état off, la couche continue peut former un miroir et on ne différencie par le contact de cathode de l'élément couvrant. On peut souhaiter utiliser une seule technique de dépôt (par exemple physique en phase vapeur PVD, notamment pulvérisation cathodique ou évaporation) pour l'élément couvrant et le contact de cathode (et même la cathode ou encore l'intercalaire), voire même une seule étape de dépôt de couche pour l'élément couvrant et le contact de cathode. Plus largement, parmi les matériaux possibles pour la cathode on peut citer - des métaux : aluminium, béryllium, magnésium, calcium, strontium, baryum, lanthane hafnium, indium, bismuth, - et des lanthanides : cérium, praséodyme, néodyme, samarium, europium, gadolinium, terbium, dysprosium, holmium, erbium, thulium, ytterbium, et lutétium. On préfère en particulier l'aluminium, l'argent, le baryum, le calcium, le samarium qui sont souvent utilisés pour leur faible travail de sortie. Le tableau 1 ci-dessous donne la R2 de l'aluminium (qui peut être transparent ou semi-transparent en fonction de l'épaisseur choisie), la R2 du samarium, de résistivité (massique) de 900 nOhm.m, qui peut être transparent ou semi-transparent en fonction de l'épaisseur choisie et la R2 du baryum, de résistivité (massique) de 332 nOhm.m, qui est transparent ou semi-transparent en fonction de l'épaisseur choisie. Epaisseur (nm) R2 (Q/^) Epaisseur R2 (Q /^) Epaisseur R2 (Q /^) pour Al (nm) pour Ba (nm) pour Sm 10 5 5 66 10 90 20 2,5 10 33 50 18 50 1 30 11 100 9 100 0,5 50 6 200 4,5 200 0,25 75 4 500 0,1 100 3 Tableau 1 On préfère que R2 soit supérieure ou égale à 1 voire à 3 ohm/carré et inférieure à 20 ohm/carré. La cathode de manière préférée est à base d'au moins un métal, de préférence choisi parmi Al et Ag, avec optionnellement une couche de LiF sous-jacente à la couche de métal et par exemple d'épaisseur inférieure à 3 nm. Tout particulièrement la cathode peut comprendre, voire est constituée, d'une couche à base d'aluminium et le contact de cathode est une couche à base d'aluminium, formant par exemple une surépaisseur sur la couche de cathode en aluminium. Dans une deuxième configuration (avec la cathode transparente ou semitransparente), le réflecteur est un miroir de Bragg, miroir de Bragg agencé sur la cathode et adjacent au contact de cathode, et le contact de cathode fait partie du réflecteur. Le miroir de Bragg est connu comme un empilement formé d'une alternance de couches minces haut indice de réfraction n1, telles que TiO2, ZrO2, A1203, Si3N4, et de couches minces de plus bas indice n2, telles que SiO2, CaF2. Par exemple le delta d'indice n2-n1 est d'au moins 0,3, et de préférence d'au moins 0,6, et l'empilement comprend au moins deux couches haut indice et deux couches bas indice. Ainsi, pour une OLED de longueur d'onde centrée vers 570 nm, on pourra envisager un empilement multicouche TiO2 60 nm / SiO2 95 nm, voire éventuellement la superposition de cet empilement multicouche. L'utilisation de miroirs de Bragg pour des OLEDs est bien connue de l'homme du métier, qui pourra éventuellement se référer aux publications suivantes : - Appl. Phys. Lett. 69, 1997 (1996); Efficiency enhancement of microcavity organic light emitting diodes ; R. H. Jordan, A. Dodabalapur, and R. E. Slusher - JOSA B, Vol. 17, Issue 1, pp. 114-119 (2000),Semitransparent metal or distributed Bragg reflector for wide-viewing-angle organic lightemitting-diode microcavities; Kristiaan Neyts, Patrick De Visschere, David K. Fork, and Greg B. Anderson Le contact de cathode peut toucher le miroir de Bragg. Le contact de cathode est connecté par exemple par l'une de ses extrémités dépassantes de la zone active formant alors une zone de connectique cathode. L'invention sera maintenant décrite plus en détails à l'aide d'exemples non limitatifs et de figures - La figure 1 est une vue schématique en coupe d'un premier dispositif électroluminescent organique conforme à l'invention, - La figure la illustre une vue schématique de dessus du dispositif OLED de la figure 1, - La figure 1 b montre des graphes d'homogénéité de la luminance obtenus selon l'invention - La figure 1' est une vue schématique en coupe d'un deuxième dispositif électroluminescent organique conforme à l'invention, - La figure l'a illustre une vue schématique de dessus du dispositif OLED de la figure 1', - La figure 2 est une vue schématique en coupe d'un troisième dispositif électroluminescent organique conforme à l'invention, - La figure 2a illustre une vue schématique partielle de dessus du dispositif OLED de la figure 2, - La figure 3 est une vue schématique en coupe d'un quatrième dispositif OLED conforme à l'invention avec 4 empilements connectés en série. On précise que par souci de clarté les différents éléments des objets (y compris les angles) représentés ne sont pas reproduits à l'échelle. La figure 1, volontairement très schématique, représente en coupe un dispositif électroluminescent organique à émission à travers le substrat ou « bottom emission » en anglais. Le dispositif OLED 100 (connectable en série aisément) comporte un substrat transparent avec une première face principale 10 comportant un empilement comprenant dans cet ordre en partant de ladite première face : une électrode inférieure formant anode 1, qui est transparente, comportant au moins une couche électroconductrice, anode de résistance par carré donné R1, par exemple un TCO ou un empilement à l'argent, un système électroluminescent organique 2 au-dessus de l'anode, (incluant couche HTL et ETL), une électrode supérieure formant cathode 3, transparente ou semiréfléchissante, au-dessus du système électroluminescent organique, comportant une couche électroconductrice, cathode de résistance par carré donné R2 d'épaisseur donnée constante, le ratio r = R2/R1 allant de 0,1 à 5, l'empilement définissant ainsi une zone commune, dite active 20. Un potentiel V, par exemple 4 V ou 10 V, est appliqué en bordure de l'anode 1 via un premier contact électrique d'anode 41 périphérique, en (multi)couches métalliques par exemple. Il est dit premier contact d'anode adapté 41, c'est-à-dire de résistance électrique adaptée pour être, en fonctionnement, au premier potentiel V en tout point. Le premier contact adapté 41 est ici à l'extérieur de la zone active 20 sur un premier bord 21 longitudinal de la zone active. L'invention consiste ainsi en un module OLED dont à la fois le ratio r et la géométrie des connexions électriques sur les deux électrodes sont ajustés de façon à ce que les chutes de tension qui ont lieu dans les deux électrodes se compensent pour maintenir une différence de tension la plus uniforme possible entre les deux électrodes. Pour tout point B1 du premier contact d'anode adapté 41, en définissant une distance D1 entre ledit point B1 et le point Cl de la surface de contact le plus proche dudit point B, et en définissant une distance Ll entre ledit point B1 et un point X1 d'un deuxième bord longitudinal 22 de la zone active opposé au premier bord 21, en passant par Cl, alors on définit les critères suivants : - si 0,1 r Le contact de cathode 5 est de préférence à base du même matériau que l'élément couvrant métallique 61. Le contact de cathode 5 et le réflecteur couvrant 6 sont alors formés par une couche continue sur l'intercalaire 7 et la cathode 3 par exemple par dépôt physique en phase vapeur. De préférence cette couche continue est à base d'aluminium par exemple de 100 nm, voire de 500 nm d'épaisseur. Naturellement l'intercalaire 7 a été structuré avant le dépôt pour laisser une zone libre correspondant à la zone destinée à être la zone du contact de cathode. Le deuxième bord 22 de la zone active 20 est par exemple passive par de la résine polyimide par exemple 71. Le contact d'anode 41 est ici sur l'anode 1 déposée préalablement sur le substrat (ou sur une couche sous jacente). Toutefois, l'anode 2 peut tout aussi bien être déposée après le contact d'anode 41 et le recouvrir partiellement pour sa liaison électrique. En variante non représentée, le réflecteur comporte un miroir de Bragg adjacent audit premier contact de cathode. Le contact de cathode, réfléchissant, fait alors toujours partie du réflecteur. Le miroir de Bragg (en matériaux diélectriques) peut être directement sur la cathode. La cathode 3 est par exemple une couche d'aluminium, notamment de R2 supérieure ou égale à 1 ohm/carré, voire supérieure ou égale à 3 ohm/carré et inférieure à 20 ohm/carré voire à 10 ohm/carré, le contact de cathode est alors de préférence une couche à base d'aluminium, comme déjà indiquée. La zone active 20 est par exemple d'au moins 5 cm par 5 cm. Le contact de cathode se prolonge en dehors de la zone active au-delà du deuxième bord 22 et par exemple est déposé sur un plot de contact préexistant 81. Le dispositif OLED 100 comporte au-dessus du système électroluminescent organique 2, en s'éloignant de la première face 10, un réflecteur 6 couvrant la zone active 20. La figure la illustre une vue schématique de dessus du dispositif 100 montrant une partie des éléments du dispositif pour plus de clarté, à savoir les éléments à fonction électrique. Le premier contact adapté d'anode 41 est une bande rectiligne. La zone active 20 (définie ici simplement par ses contours, en pointillés), est carrée elle aussi. Les bords 23, 24 de la zone active adjacents aux premier et deuxième bords 21, 22 ne sont pas pourvus de contacts d'anode adaptés. A titre illustratif, on a tracé un point B1 du contact d'anode 41, le point Cl le pus proche appartenant au contact de cathode 5 (ici interne) et le point X1 du deuxième bord 22 sur la droite passant par Cl et Bl, définissant ainsi Ll et Dl. Pratiquement l'espace entre le premier contact adapté 21 et le premier bord 21 est restreint. Le premier contact adapté périphérique externe est de préférence à une distance W inférieure à LJ10 voire à L/20 du premier bord où L est la distance entre premier et deuxième bords 21 et 22 ici constante (égale à L1). On choisit L = 15 cm, Rorg = 1000 Ohm.cm2, une anode de 3 Ohm/carré, et on définit l'homogénéité H de la luminance comme le rapport entre la luminance minimale sur la luminance maximale pour une OLED alimentée à une tension donnée au-dessus de la tension d'allumage de l'OLED. La figure 1b montre les graphes d'homogénéité H en fonction de D1/L1 du contact de cathode 5 du dispositif 100 montré en figure 1, pour différents ratios r (entre 0,1 et 4). On y voit six courbes Fl à F6 d'homogénéité H (en %) respectivement pour r= 0,1 ; r = 0,5 ; r = 1 ; r= 2 ; r =3 ; r = 4. Ces graphes Fl à F6 rappellent les plages de paramètres qui conviennent, en particulier vers les r bas, la plage optimale est plus étroite mais H est meilleure. Les résultats pour H sont similaires (suivent la même tendance) avec une Rorg différente, typiquement entre 50 et 1000 Ohm.cm2, une anode de R1 différente typiquement entre 1 et 10 ohm par carré, et pour toute autre taille de zone active. On choisit par exemple r = 3 et D/L = 50% avec une anode en ITO de R1 = 8 Ohm par carré et une cathode de R2 = 24 Ohm par carré; ou encore une anode à l'argent de R1 = 3 Ohm par carré et une cathode de R2 = 9 Ohm par carré. On peut aussi choisir un r plus faible, pour des facilités de fabrication, par exemple avec r = 1 et D/L = 70% => avec une anode en ITO de R1 = 8 Ohm par carré et une cathode de R2 = 8 Ohm par carré; ou encore une anode à l'argent de R1 = 3 Ohm - cathode de R2 = 3 Ohm par carré. Pour réaliser une anode de R1 égale à 3 ohm par carré, on préfère un empilement à l'argent plutôt qu'un oxyde transparent conducteur « TCO », tel que ITO. On peut citer par exemple les empilements monocouche à l'argent ou bicouche à l'argent décrits dans les demandes WO 2008/029060 et WO 2009/083693. Pour réaliser la cathode, on dépose de l'aluminium en ajustant l'épaisseur. La figure 1' est une vue schématique en coupe d'un deuxième dispositif électroluminescent organique 100' conforme à l'invention. On a choisit un r assez faible, par exemple avec r = 1 et 100% Autrement dit l'intercalaire 7 et l'élément couvrant 61 couvrent toute la zone active 20 et le contact de cathode 5' est déporté en périphérie du deuxième bord 22 dans une zone de la cathode 3 dépassante de la zone active 20. Le contact de cathode 5' peut être en contact avec l'élément couvrant 61 par exemple formant une couche continue dans la zone active et au-delà. La figure l'a illustre une vue schématique de dessus du dispositif 500 montrant une partie des éléments du dispositif pour plus de clarté, à savoir les éléments à fonction électrique. Le premier contact adapté d'anode 41 est une bande rectiligne. La zone active 20 (définie ici simplement par ses contours, en pointillés), est rectangulaire. Les bords 23 et 24 de la zone active adjacents aux premier et deuxième bords 21, 22 ne sont pas pourvus de contacts d'anode adaptés. Pratiquement l'espace entre le premier contact adapté et le premier bord 21 est restreint. Le premier contact adapté périphérique externe est de préférence à une distance W inférieure à L/10 voire à L/20 du premier bord où L est la distance entre premier et deuxième bords 21, 22. A titre illustratif on a tracé un point B1 du contact d'anode 41, le point Cl le plus proche du contact de cathode 5 (ici externe) et le point X1 du deuxième bord 22 sur la droite passant par Cl et Bl, définissant ainsi Ll et Dl. On choisit L = 15 cm, Rorg = 1000 Ohm.cm2, une anode de 3 Ohm/carré, et on définit l'homogénéité H de la luminance comme le rapport entre la luminance minimale sur la luminance maximale pour une OLED alimentée à une tension donnée au-dessus de la tension d'allumage de l'OLED. La figure 2 est une vue schématique en coupe d'un deuxième dispositif électroluminescent organique 100' conforme à l'invention dans une variante du premier dispositif 100. On ajoute des contacts électriques d'anode 42 résistifs, en couche électroconductrice reliés au premier contact d'anode adapté 41. Ici ces contacts résistifs 42 sont interconnectés et forment une grille. Aussi pour obtenir une bonne homogénéité d'éclairement, le ratio r est remplacé par un ratio r' = R2/R'1 dans laquelle R'1 est la résistance par carré équivalente de l'ensemble anode et contact(s) d'anode résistif(s), c'est-à-dire la mise en parallèle de l'anode et des contacts d'anode résistifs. Le contact résistif d'anode peut être en un même matériau que le contact adapté mais beaucoup plus fin par exemple de moins de 1 mm. Par exemple, un maillage carré de brins métalliques d'une période de 5 mm, réalisé à l'aide de fils d'aluminium de 500 nm de hauteur et de 100 pm de largeur forme un système ayant une résistance par carré équivalente de 2,7 ohm par carré. Si un tel maillage est placé sur une anode d'ITO de résistance par carré de 20 ohm par carré, la résistance équivalente de l'anode (définie comme la résistance résultant de la mise en parallèle de l'anode et des contacts résistifs), est alors de 2,4 ohm par carré. En réalisant sur cette anode une OLED de zone active carrée de 8x8 cm2, ayant une résistance verticale des matériaux organiques de 100 ohm.cm2, l'éclairement sera à proximité d'un contact résistif situé à 4 cm du bord de l'OLED sera 20% plus faible. Cette diminution de l'éclairement supérieure à 5% est attribuée au caractère résistif des contacts résistifs qui engendrent une diminution de la tension de l'anode au centre de l'OLED, engendrant la chute d'éclairement. Une autre différence par rapport au premier dispositif est que le premier contact d'anode longe le premier bord 21 dans la zone active 20 et non en dehors. Aussi, il est passive par une résine 71. Il dépasse du bord 24 pour sa connexion électrique. La figure 3 est une vue schématique en coupe d'un troisième dispositif électroluminescent organique 1000 conforme à l'invention. En fait le dispositif OLED comporte quatre dispositifs OLED 100a à 100b du type du premier dispositif 100, donc quatre empilements définissant quatre zones actives 20a à20d et connectés en série suivant une direction A. Naturellement le plot de contact de cathode 81 est déplacé sur le dernier bord du dernier empilement 20d. En outre le premier contact de cathode 5a déborde de la première zone active 20a et sert de contact d'anode 41b de la deuxième anode 2b et ainsi de suite. Ici il y a un seul substrat 10, mais on peut aussi utiliser quatre supports avec les OLED aboutées ensemble. Les zones actives de préférence identiques sont des bandes rectilignes voire des bandes courbées et de largeur constante. On préfère minimiser les zones non réfléchissantes entre chaque dispositif 100a à 100d. On peut aussi réaliser des OLEDS en série avec le dispositif de type 100' ou 200. On peut aussi réaliser des OLEDS en série avec des zones actives rondes ou similaires. REVENDICATIONS1. Dispositif à diode électroluminescente organique, dit OLED (100 à 200, 1000), comportant un substrat transparent avec une première face principale (10) comportant un empilement comprenant dans cet ordre en partant de ladite première face : une électrode inférieure formant anode (1), qui est transparente, anode de résistance par carré donné R1, un système électroluminescent organique (2) au-dessus de l'anode, - une électrode supérieure formant cathode (3), au-dessus du système électroluminescent organique, cathode (3) de résistance par carré donnée R2, le ratio r = R2/R1 allant de 0,1 à 5, l'anode, le système électroluminescent organique et la cathode définissant ainsi une zone commune dite active (20), le dispositif OLED comportant : - le long d'un premier bord (21) de la zone active (20), un premier contact électrique d'anode adapté (41), voire plusieurs contacts électriques d'anode adaptés, - un premier contact électrique de cathode (5', 5, 5a, 5d) qui est décalé du contact électriques d'anode adapté (41), contact de cathode (5) de surface donnée, dite surface de contact, pour tout point B1 de chaque contact d'anode adapté (41), en définissant une distance D1 entre ledit point B1 et le point Cl de la surface de contact le plus proche dudit point B1, et en définissant une distance Ll entre ledit point B1 et un point X1 d'un deuxième bord (22) de la zone active opposé au premier bord (21), en passant par Cl, alors on définit les critères suivants : - si 0,1 r 2. Dispositif à diode électroluminescente organique, dit OLED (1000), comportant un substrat transparent avec une première face principale (10) comportant un nombre n supérieur à 1 d'empilements (100a à 100d), chaque empilement comprenant dans cet ordre en partant de ladite première face: - une électrode inférieure formant anode (1), qui est transparente, anode de résistance par carré donné R1, un système électroluminescent organique (2) au-dessus de l'anode, - une électrode supérieure formant cathode (3), au-dessus du système électroluminescent organique, cathode (3) de résistance par carré donnée R2, le ratio r = R2/R1 allant de 0,1 à 5, l'anode (1), le système électroluminescent organique (2) et la cathode (3) définissant ainsi une zone commune dite active (20a, 20d), les empilements étant connectés en série, ou aptes à être connectés en série et pour au moins l'un des empilements, de préférence pour la majorité voire chacun des n empilements, le dispositif OLED comporte : - le long d'un premier bord (21) de la zone active (20), un premier contact électrique d'anode adapté voire plusieurs contacts électriques d'anode adaptés (41, 41a à 41d), - un premier contact électrique de cathode (5', 5a à 5d), qui est décalé du ou des contacts électriques d'anode adaptés (41), contact de cathode (5) de surface donnée, dite surface de contact, - pour tout point B1 de chaque contact d'anode adapté (41), en définissant une distance D1 entre ledit point B1 et le point Cl de la surface de contact le plus proche dudit point B, et en définissant une distance Ll entre ledit point B1 et un point X1 d'un deuxième bord (22) de la zone active opposé au premier bord (21), en passant par Cl, alors on définit les critères suivants : - si 0,1 r 3. Dispositif OLED (100 à 1000) selon l'une des revendications précédentes caractérisé en ce que la surface de contact (5, 5', 5a à 5d) est une surface pleine, une surface en grille. 4. Dispositif OLED (100 à 1000) selon l'une des revendications précédentes caractérisé en ce que le contact de cathode (5) est au-dessus de la zone active (20), notamment si 1,75 r ou le contact de cathode (5') est en dehors de la zone active (20) si r 5. Dispositif OLED (100 à 1000) selon l'une des revendications précédentes caractérisé en ce que le contact de cathode (5) est au-dessus de la zone active (20) et présente une surface sensiblement homothétique à la surface de la zone active (20) et/ou est de distance sensiblement constante au contact d'anode adapté (41). 6. Dispositif OLED (100 à 1000) selon l'une des revendications précédentes caractérisé en ce que : - si 0,1 r 7. Dispositif OLED (100 à 1000) selon l'une des revendications précédentes caractérisé en ce que des contacts électriques d'anode dits résistifs (42), notamment en couche électroconductrice, contacts (42) de résistance plus grande que la résistance du ou des contacts d'anode adaptés (41), sont reliés au(x) contact(s) d'anode adapté(s) (41), et en ce que le ratio r compris entre 0,1 et 5 est remplacé par un ratio r'= R2/R1' allant de entre 0,1 à 5 dans laquelle R1' est la résistance par carré équivalente de l'ensemble anode (1) et contact(s) d'anode résistif(s) (42). 8. Dispositif OLED (100 à 1000) selon l'une des revendications précédentes caractérisé en ce que le premier bord (21) et le deuxième bord (22) sont des bords longitudinaux de la zone active (20). 9. Dispositif OLED (100 à 1000) selon l'une des revendications 2 à 8 caractérisé en ce que les zones actives de plusieurs des n empilements, voire des n empilements, sont de tailles similaires. 10. Dispositif OLED (100 à 1000) selon l'une des revendications précédentes caractérisé en ce que la cathode (3) étant transparente ou semi-réfléchissante, le réflecteur (6) comporte un élément couvrant réfléchissant (61), notamment métallique, au-dessus de la cathode (3) en s'éloignant de la première face principale, l'élément couvrant réfléchissant (61) étant séparé de la cathode par unélément isolant électrique (7) dit intercalaire, et en ce que le premier contact de cathode (5), adjacent à l'intercalaire (7), fait de préférence partie du réflecteur (6) et est de préférence en contact voire électriquement couplé à l'élément couvrant réfléchissant (61). 11. Dispositif OLED (100 à 1000) selon la revendication précédente caractérisé en ce que le premier contact de cathode (5) est à base du même matériau que l'élément couvrant réfléchissant (61), de préférence à base d'aluminium, notamment le premier contact de cathode (5) et l'élément couvrant réfléchissant (61) sont formés par une couche continue, et de préférence le contact de cathode (5) est à base du même matériau que la cathode (3). 12. Dispositif OLED (100 à 1000) selon la revendication précédente caractérisé en ce que la couche continue est à base du même matériau que la cathode (3), notamment l'aluminium. 13. Dispositif OLED (100 à 1000) selon l'une des revendications précédentes caractérisé en ce que la cathode comprend une couche à base d'aluminium et le premier contact de cathode comprend une couche à base d'aluminium. 14. Dispositif OLED selon l'une des revendications 1 à 9 caractérisé en ce que le réflecteur comporte un miroir de Bragg, adjacent au contact de cathode, et le contact de cathode fait partie du réflecteur.